Brevet FR2552518A1 — publié le 19850329

S i La présente invention concerne des garnitures ou joints et elle a plus particulièrement trait à une garniture ou un joint composite réalisé à partir d'un mélange particulier de fibres comprenant des fibres de sulfure de poly5 phénylène. Des procédés de production de fibres de sulfure de polyphénylène sont décrits dans les brevets des EtatsUnis d'Amérique N 3 898 204 et 3 912 695 Ces fibres ont plusieurs pr Qpriétés avantageuses comprenant une grande résis10 tance mécanique, un haut point de fusion et des caractéristiques d'incombustibilité Les fibres sont aussi relativement inertes vis-à-vis de nombreuses matières corrosives comprenant des acides et des bases d'emploi courant. Des matières contenant du sulfure de polyphénylène ont jusqu'à présent été proposées coïme matériau pour garnitures ou pour joints Le brevet des Etats-Unis d'Amérique N 4 056 594 décrit l'extrusion d'une baguette pleine contenant du sulfure de polyphénylène solide et du polytêtrafluoréthylène, conjointement avec des charges facultatives telles que verre, amiante, carbone, etc De mme, le brevet des EtatsUnis d'Amérique N 4 050 701 fait connaître la formation d'un joint contenant un mélange de sulfure de polyphénylène et de polytétrafluoréthylène Toutefois, ces matières sont relativement coûteuses à produire et nécessitent l'utilisation de 25 proportions relativement fortes de matières qui coûtent cher. Conformément à la présente invention, un joint ou une garniture est réalisé à partir de plusieurs filés fibreux portant une couche externe de sulfure de polyphénylène Les filés constituent avantageusement un composite ayant une ame 30 centrale formée d'une matière relativement peu coûteuse telle que des fibres de verre et/ou des fibres acryliques La couche externe du filé peut être formée de sulfure de polyphénylène seul ou de sulfure de polyphénylène en association avec d'autres fibres relativement inertes, telles que les fibres d'ara35 mide, de carbone et/ou de graphite, qui sont en mélange intime avec les fibres de sulfure de polyphénylène La couche externe des filés, qui sont exposes à l'environnement que rencontre la garniture, sert à protéger l'âme,tandis que cette dernière accroît la résistance à la traction des filés Par conséquent, on peut produire une matière pour garniture relativement peu coûteuse qui possède des propriétés comparables à celles d'un joint similaire uniquement composé de sulfure de polyphénylène, ou même supérieures. La garniture de la présente invention est composée de plusieurs filés tressés, dont certains au moins et, de préférence, la plupart sont des filés composites ayant chacun une 10 couche interne et externe et contenant un minimum d'environ % de sulfure de polyphénylène fibreux Ces filés sont préparés par un procédé classique de filature, de préférence un prodécé DREF, dans lequel une couche externe de filés est retordue autour d'une ame centrale. Conformément à la présente invention, des filés de grande résistance à la traction, relativement peu coûteux, sont utilisés pour constituer l'âme du filé composite L'âme peut comprendre, par exemple, des fibres de verre ou des fibres acryliques ou leurs mélanges, avec ou sans fibres de sulfure de polyphénylène L'âme peut représenter environ 10 à environ 60 % en poids des filés composites. La couche externe contient des fibres de sulfure de polyphénylène seul ou en mélange, en association intime, avec des fibres relativement inertes telles que des fibres d'aramide, de carbone, de graphite, de polytétrafluoréthylène ou leurs mélanges. Plusieurs des filés résultants sont tressés ensemble de façon classique pour produire une tresse allongée de section transversale désirée, par exemple rectangulaire ou ronde. 30 Avant ou après l'étape de tressage, un lubrifiant siliconé peut être incorporé au filé En variante, des fibres de polytétrafluoréthylène peuvent être incorporées dans la couche externe de fibres pour faciliter le glissement A titre de variante relativement au tressage, les filés peuvent être associés de diverses autres façons, par exemple par retordage. Le joint ou garniture résultant est loué d'une exoellente résistance chimique, il a un faible coefficient de frictien antre d'autres surfaces, et il est stable à des températures allant jusqu'à 149-C. REVENDICATIONS 1 Garniture, caractérisée en ce qu'elle comprend plusieurs filés tressés qui comportent une âme centrale et une couche externe protégeant l'âme centrale, cette dernière 5 étant composée de matières choisies dans le groupe contenant des fibres de verre, de matières acryliques, de sulfure de polyphénylène et leurs mélanges, ladite couche externe comprenant du sulfure de polyphénylène, la quantité de sulfure de polyphénylène dans ladite garniture étant d'au moins 15 % 10 en poids. 2 Garniture suivant la revendication 1, caractérisée en ce que la couche externe comprend des fibres de sulfure de polyphénylène en association intime avec des fibres de carbone. 3 Garniture suivant la revendication 1, caractérisée en ce que la couche externe comprend des fibres de sulfure de polyphénylène en association intime avec des fibres d'aramide.